(57)【要約】【課題】炭素繊維強化型熱硬化性樹脂成形体から取出されたリサイクル炭素繊維収束体であって、炭素繊維強化型熱硬化性樹脂成形体の原料として用いやすいリサイクル炭素繊維収束体を提供する。また、上記リサイクル炭素繊維収束体を製造できる方法を提供する。【解決手段】炭素繊維強化型熱硬化性樹脂成形体から取出されたリサイクル炭素繊維収束体であって、平均繊維長が６〜１００ｍｍの炭素繊維が、熱硬化性樹脂に由来するアモルファスカーボン前駆体でトウ状に収束されており、ポテンシャル水素量が質量基準で６００〜８０００ｐｐｍであるリサイクル炭素繊維収束体。【選択図】図２
2018202810.tif 000002
【特許請求の範囲】
【請求項１】
炭素繊維強化型熱硬化性樹脂成形体から取出されたリサイクル炭素繊維収束体であって、
平均繊維長が６〜１００ｍｍの炭素繊維が、熱硬化性樹脂に由来するアモルファスカーボン前駆体でトウ状に収束されており、ポテンシャル水素量が質量基準で６００〜８０００ｐｐｍであることを特徴とするリサイクル炭素繊維収束体。
【請求項２】
前記ポテンシャル水素量が質量基準で２０００〜５０００ｐｐｍである請求項１に記載のリサイクル炭素繊維収束体。
【請求項３】
押出成形機へのサイドフィード用である請求項１または２に記載のリサイクル炭素繊維収束体。
【請求項４】
請求項１〜３のいずれかに記載されたリサイクル炭素繊維収束体を製造する方法であって、
炭素繊維強化型熱硬化性樹脂成形体を、４００℃以上で４８０℃を超えない温度域の温度まで加熱することとし、
その際、
３００℃に到達後から加熱終了までの区間は、雰囲気ガス中の酸素濃度を１５〜１９体積％とし、
３００℃に到達後から３５０℃に至るまでの区間で少なくとも１時間保持し、
４００℃以上の前記温度域では、少なくとも３０分間の保持を行うことを特徴とするリサイクル炭素繊維収束体の製造方法。
【請求項５】
前記成形体に由来する熱分解ガスに、酸素含有ガスを混合しつつ加熱する請求項４に記載の製造方法。
【請求項６】
前記成形体を、前記雰囲気ガスの流動下で加熱する請求項４または５に記載の製造方法。
【請求項７】
前記雰囲気ガスの平均流動速度を１〜２０ｍ／分とする請求項６に記載の製造方法。
【発明の詳細な説明】
【技術分野】
【０００１】
本発明は、炭素繊維強化型熱硬化性樹脂成形体から取出されたリサイクル炭素繊維収束体、およびその製造方法に関する。
【背景技術】
【０００２】
炭素繊維で強化した熱硬化性樹脂成形体は、航空宇宙機やレーシングカーなどのように、高強度および高弾性が要求される構造体として用いられている。近年では、風力発電のブレード、圧縮天然ガスボンベ（ＣＮＧボンベ）などの構造体としても用いられている。また、炭素繊維強化型熱硬化性樹脂（以下、Carbon Fiber Reinforced Plastic；ＣＦＲＰと呼ぶことがある。）成形体は、テニスラケットなどのスポーツ器具、ノート型パソコン、タブレット、スマートフォンなどの携帯機器の筐体としても用いられている。このようにＣＦＲＰが用いられる市場は拡大しており、市場拡大に伴って、使用済みのＣＦＲＰや、製造時にトリミングで発生したＣＦＲＰ、プリプレグ端材が大量に廃棄されているため、資源の有効活用が望まれる。しかし、有効な処理技術を伴うリサイクル製品の開発は進んでおらず、埋め立てによって処理されているのが現実である。ところが、炭素繊維は導電性を有しているため、埋め立て地からＣＦＲＰ破片が飛散すると、電気機器に電気障害を発生させたり、人体に影響を及ぼすなどの問題があった。また、誤って燃焼処理された炭素繊維が飛散した場合でも電気障害などを引き起こすため、社会問題として危惧される。一方、新しく炭素繊維を製造するにはエネルギーを多量に消費するため、価格が高くなり、排出するＣＯ2量も多いため、問題となっている。そのため、性能の変わらないリサイクル炭素繊維が、エネルギー消費が低く、環境負荷が小さいリサイクル工程によって再生されれば、環境負荷の低減が可能となり、エネルギー消費量の削減により、低コストの炭素繊維が供給可能となる。そこで廃棄されたＣＦＲＰから炭素繊維を回収し、リサイクルすることが考えられる。ＣＦＲＰから炭素繊維を回収する技術としては、例えば、特許文献１、２が知られている。
【０００３】
特許文献１には、炭素繊維強化プラスチックを、酸素濃度が３〜１８体積％の範囲内で、温度が３００〜６００℃の範囲内のガス雰囲気下で燃焼させないで処理し、プラスチックを熱分解し、炭素繊維を回収する方法が記載されている。
【０００４】
また、特許文献２には、樹脂で結合された炭素繊維を１００μｍ〜３ｍｍの範囲の繊維状に粉砕後、分級して繊維長を整え、各分級品の１種又は２種以上を、粉砕物の分解ガスの充満下、３５０〜５００℃で加熱分解する炭素短繊維の製造方法が記載されている。
【０００５】
また、本発明者も、非特許文献１に、炭素繊維強化プラスチックの熱分解法によるリサイクル方法を開示している。具体的には、炭素繊維強化プラスチックを流速０．３ｍ／ｍｉｎの空気流通下、赤外加熱式炉で昇温速度５０℃／ｍｉｎで４００℃まで加熱し１２０ｍｉｎ保持することにより炭素繊維を回収する方法を開示している。
【先行技術文献】
【特許文献】
【０００６】
【特許文献１】特開平６−９９１６０号公報
【特許文献２】特開平１１−５０３３８号公報
【非特許文献】
【０００７】
【非特許文献１】牛越憲治、小松信行、杉野守彦、「ＣＦＲＰの熱分解法によるリサイクル」、材料、社団法人日本材料学会、１９９５年４月、Ｖｏｌ．４４、Ｎｏ．４９９、ｐｐ．４２８−４３１
【発明の概要】
【発明が解決しようとする課題】
【０００８】
ＣＦＲＰから回収した炭素繊維を、ＣＦＲＰあるいは炭素繊維強化熱可塑性プラスチック（Carbon Fiber Reinforced Thermo Plastics；ＣＦＲＴＰ）の原料として再利用するには、押出成形機へのサイドフィードが支障なく行えるものでなければならない。そのため、回収された炭素繊維は、束状で、且つ一定の長さに切り揃えられたチョップドファイバー状が好ましい。なお、以下、ＣＦＲＰおよびＣＦＲＴＰをまとめてＣＦＲＰ等ということがある。
【０００９】
ところが、従来の方法では、ＣＦＲＰを構成するマトリックス樹脂を完全に除去し、炭素繊維を単繊維として取り出していたため、回収された炭素繊維が長すぎて絡まり合って綿状となったり、短すぎて補強繊維としての強度の発現が充分でなかった。例えば、分級が不充分な場合には、ミルドファイバーが多数混入し、性能がばらつくことが多く、いずれの形態でも押出成形機へ供給することが難しく、ＣＦＲＰ等のコンパウンド原料として用いることは困難であった。また、ミルドファイバーは、炭素繊維長が短すぎるため、ＣＦＲＰ等の原料として用いても、ＣＦＲＰ等の機械的特性を充分に高められなかった。更に、ミルドファイバーは導電性を有しているため、飛散すると、電気機器に電気障害を発生させたり、人体に影響を及ぼすなどの問題もあった。
【００１０】
本発明は上記の様な事情に着目してなされたものであって、その目的は、ＣＦＲＰから取出されたリサイクル炭素繊維収束体（以下、ＲＣＦ収束体と呼ぶことがある。）であって、ＣＦＲＰ等の原料として用いやすいＲＣＦ収束体を提供することにある。また、本発明の他の目的は、上記ＲＣＦ収束体を製造できる方法を提供することにある。
【課題を解決するための手段】
【００１１】
上記課題を解決することのできた本発明に係るリサイクル炭素繊維収束体とは、炭素繊維強化型熱硬化性樹脂成形体から取出されたリサイクル炭素繊維収束体であって、平均繊維長が６〜１００ｍｍの炭素繊維が、熱硬化性樹脂に由来するアモルファスカーボン前駆体でトウ状に収束されており、ポテンシャル水素量が質量基準で６００〜８０００ｐｐｍである点に要旨を有する。
【００１２】
前記ポテンシャル水素量は、質量基準で２０００〜５０００ｐｐｍが好ましい。前記リサイクル炭素繊維収束体は、押出成形機へのサイドフィード用として好適である。
【００１３】
上記リサイクル炭素繊維収束体は、炭素繊維強化型熱硬化性樹脂成形体を、４００℃以上で４８０℃を超えない温度域の温度まで加熱することとし、その際、３００℃に到達後から加熱終了までの区間は、雰囲気ガス中の酸素濃度を１５〜１９体積％とし、３００℃に到達後から３５０℃に至るまでの区間で少なくとも１時間保持し、４００℃以上の前記温度域では、少なくとも３０分間の保持を行うことにより製造できる。
【００１４】
本発明における雰囲気ガスの調整としては、前記成形体に由来する熱分解ガスに、酸素含有ガスを混合しつつ加熱することが好ましい。前記成形体は、前記雰囲気ガスの流動下で加熱することが好ましい。前記雰囲気ガスの平均流動速度は、１〜２０ｍ／分が好ましい。
【発明の効果】
【００１５】
本発明のＲＣＦ収束体は、適切な長さの炭素繊維が、熱硬化性樹脂由来のアモルファスカーボン前駆体でトウ状に収束されており、更にポテンシャル水素量が適切に制御されている。そのため、ハンドリング性が良好となり、押出成形機へ供給しやすく、ＣＦＲＰ等の原料として容易に用いることができる。また、本発明によれば、上記ＲＣＦ収束体を製造できる方法を提供できる。
【図面の簡単な説明】
【００１６】
【図１】図１は、本発明に係るＲＣＦ収束体の製造方法を実施できる装置の一構成例を示す模式図である。
【図２】図２は、本発明に係るＲＣＦ収束体の外観を撮影した写真である。
【図３】図３は、本発明に係るＲＣＦ収束体を走査型電子顕微鏡で撮影した写真である。
【発明を実施するための形態】
【００１７】
本発明者らは、ＣＦＲＰ等の原料として用いやすいＲＣＦ収束体を提供するために、鋭意検討を重ねてきた。その結果、酸素濃度を制御した雰囲気下で、炭化開始温度よりはるかに低い温度からマトリックス樹脂のＣステージ化を進めつつ、熱分解温度（具体的には、３００℃）に到達させ、その後、熱分解速度を抑えながら３５０℃までゆっくり加熱することによって、マトリックス樹脂がチャー化する。そして、更に４００℃以上で４８０℃を超えない温度域まで加熱してこの温度帯である時間長さ以上に亘って保持することによって、熱硬化性樹脂に由来するアモルファスカーボン前駆体が生成し、アモルファスカーボン前駆体によりトウ状に収束されたＲＣＦ収束体が得られることを見出し、本発明を完成した。得られたＲＣＦ収束体は、トウ状に収束しているため、輪切り方向や斜め方向に切断しても単繊維に崩壊しにくく、また毛羽立ち等も発生しにくい。そのため、押出成形機へ供給、特にサイドフィードとして供給しやすく、樹脂と混合後は、容易に単繊維に開繊するため、ＣＦＲＰ等の原料として好適に用いることができる。以下、本発明に係るＲＣＦ収束体について説明する。
【００１８】
本発明のＲＣＦ収束体は、ＣＦＲＰから回収して得られたものである。上記ＣＦＲＰは、熱硬化性樹脂成形体中に補強材としての炭素繊維を分散させたものであり、炭素繊維から見れば熱硬化性樹脂で結合されたものと言うことができる。ここで、結合剤となる熱硬化性樹脂としては、例えば、不飽和ポリエステル樹脂、エポキシ樹脂、ビニルエステル樹脂、ビスマレイミド樹脂、フェノール樹脂、シアネート樹脂、ポリイミド樹脂などが挙げられる。
【００１９】
上記ＣＦＲＰは、具体的には、航空宇宙機（例えば、ロケット、人工衛星、軍用機、旅客機、ヘリコプターブレードなど）、レーシングカー、オートバイク、自転車、鉄道車両、深海探査船、レース舟艇、測定機器、搬送用ロボットアーム、風力発電のブレード、圧縮天然ガスタンク（ＣＮＧタンク）、ゴルフシャフト、テニスラケット、釣り竿、車いす、人工骨などの構造体や、ノート型パソコン、タブレット、スマートフォンなどの携帯機器の筐体などとして用いられている。
【００２０】
本発明の上記ＲＣＦ収束体は、こうしたＣＦＲＰから取出して得られたものであり、平均繊維長が６〜１００ｍｍの炭素繊維が、熱硬化性樹脂に由来するアモルファスカーボン前駆体でトウ状に収束されている。上記炭素繊維の平均繊維長が６ｍｍ未満では、炭素繊維が短すぎるため、ＣＦＲＰ等の機械的特性を高められない。従って、上記炭素繊維の平均繊維長は６ｍｍ以上、好ましくは８ｍｍ以上、より好ましくは１０ｍｍ以上、特に好ましくは２５ｍｍ以上である。しかし、上記炭素繊維の平均繊維長が長くなり過ぎてもハンドリング性が悪くなり、ＲＣＦ収束体を成形機へ供給しにくくなるので、同じくリサイクルのための原料として用いることができない。従って、上記平均繊維長は１００ｍｍ以下であり、好ましくは８０ｍｍ以下、より好ましくは５０ｍｍ以下である。
【００２１】
上記トウ状とは、多数の炭素繊維を揃えた束状を意味し、収束体を構成する炭素繊維の数は特に限定されないが、ハンドリング性を一層高める観点から、例えば、５００〜４８００００本が好ましい。上記炭素繊維は、より好ましくは１０００本以上、更に好ましくは５０００本以上である。上記炭素繊維は、より好ましくは４０００００本以下、更に好ましくは３０００００本以下である。
【００２２】
上記ＲＣＦ収束体は、上記炭素繊維が、熱硬化性樹脂に由来するアモルファスカーボン前駆体でトウ状に収束している。
【００２３】
本明細書において、アモルファスカーボン前駆体とは、熱硬化性樹脂を加熱することで生成し、溶融軟化しない炭素分に富む固体であり、チャーと呼ばれることがある。即ち、アモルファスカーボン前駆体を更に８００℃まで加熱するとアモルファスカーボン（ガラス状カーボン）になり、一般のメソフェーズカーボンを経由して黒鉛化する炭化反応とは異なる相変化を生じる。本発明では、熱硬化性樹脂を含むＣＦＲＰを熱処理し、強度の期待できないメソフェーズカーボンではなく、アモルファスカーボン前駆体を生成させ、アモルファスカーボン前駆体を炭素繊維同士の結束に用いている。
【００２４】
上記アモルファスカーボン前駆体の有無は、走査型電子顕微鏡を用いて確認できる。
【００２５】
本発明の上記ＲＣＦ収束体は、ポテンシャル水素量が質量基準で６００〜８０００ｐｐｍであることが重要である。
【００２６】
上記ポテンシャル水素とは、予め２４００〜２８００℃の高温で加熱されたグラファイトカーボン製のるつぼに試料を投入し、２０００〜２４００℃で加熱することにより、有機物あるいは無機水和物質等の水素を含む化合物を高温のグラファイトで水素に還元し、ガスクロマトグラフにて定量された全水素量を意味する。
【００２７】
上記ポテンシャル水素量が質量基準で６００ｐｐｍ未満では、アモルファスカーボン前駆体が少なく、トウ状を維持できず、炭素繊維が毛羽立ち、綿状の収束体となる。その結果、安定計量が難しく、押出機への安定供給が難しくなり、そのリサイクル性（リサイクル価値）が低下する。従って上記ポテンシャル水素量は質量基準で６００ｐｐｍ以上であり、好ましくは１０００ｐｐｍ以上、より好ましくは２０００ｐｐｍ以上である。しかし、上記ポテンシャル水素量が質量基準で８０００ｐｐｍを超えると、アモルファスカーボン前駆体が多く、炭素繊維同士が強固に結合した塊状となる。その結果、安定計量が難しく、押出機への安定供給が難しくなるため、物の意味でリサイクル価値が低下する。従って上記ポテンシャル水素量は質量基準で８０００ｐｐｍ以下であり、好ましくは６０００ｐｐｍ以下、より好ましくは５０００ｐｐｍ以下である。
【００２８】
なお、上記ＲＣＦ収束体に残留したアモルファスカーボン前駆体は、ＣＦＲＰ等の原料として用いる過程で炭素繊維から分離し、コンパウンド樹脂に混入するが、混入したアモルファスカーボン前駆体はコンパウンド樹脂より化学安定性が高いため、ＣＦＲＰ等の機械的特性に殆ど影響は及ぼさない。
【００２９】
上記ポテンシャル水素量は、水素分析装置を用いて測定できる。水素分析装置としては、例えば、ＨＯＲＩＢＡ製の「ＥＭＧＡ−８２１」を用いることができる。
【００３０】
上記ポテンシャル水素量は、後述するように、上記ＣＦＲＰを、４００℃以上で４８０℃を超えない温度域で、少なくとも３０分間保持することによって制御できる。
【００３１】
上記炭素繊維の平均繊維長と上記ポテンシャル水素量は、上記範囲を満足すればよいが、上記炭素繊維の平均繊維長が６〜１５ｍｍの場合は、切断時の剪断力が炭素繊維全体にかかるため、収束体をやや硬めとするために、ポテンシャル水素量を５０００〜８０００ｐｐｍとすることが好ましい。
【００３２】
上記炭素繊維の平均繊維長が１５ｍｍ超、５０ｍｍ以下の場合は、収束体をやや柔軟なものとすることにより、押出機で熱硬化性樹脂と混合したときの分散状態が安定するため、ポテンシャル水素量を２０００ｐｐｍ以上、５０００ｐｐｍ未満とすることが好ましい。
【００３３】
上記炭素繊維の平均繊維長が５０ｍｍ超、１００ｍｍ以下の場合は、収束体を柔軟なものとして押出機へ供給しやすくするため、ポテンシャル水素量を６００ｐｐｍ以上、２０００ｐｐｍ未満とすることが好ましい。ポテンシャル水素量によって管理されたＲＣＦ収束体は、２次加工として切断しても、サイドフィードしても、その結束状態は崩れないため、良好なハンドリング性能のまま、ＣＦＲＰ等のコンパウンド原料として用いることができる。一方、上記ＲＣＦ収束体は、コンパウンド時に樹脂と混錬することにより、容易に開繊されるため、補強材として最適の性能を発揮する。
【００３４】
なお、コンパウンド樹脂によって溶融粘度や表面張力等が異なるため、組み合わせる樹脂に応じて、あるいはコンパウンド機に備えられたスクリューのコンフィギュレーションや製造条件に合わせて上記の範囲内でポテンシャル水素量を制御し、結束強度を調整すればよい。
【００３５】
本発明のＲＣＦ収束体は、ＣＦＲＰやＣＦＲＴＰの原料として好適に用いることができる。即ち、上記ＲＣＦ収束体を、押出成形機へ供給し、別途供給される熱硬化性樹脂熱や可塑性樹脂と混合し、公知の条件で成形することによって、ＣＦＲＰやＣＦＲＴＰとすることができる。
【００３６】
上記ＲＣＦ収束体は、特に、押出成形機へのサイドフィード用として好適に用いることができる。上記押出成形機の種類は特に限定されず、例えば、単軸スクリュー押出機や多軸スクリュー押出機などが挙げられる。単軸スクリュー押出機とは、一軸押出機であり、多軸スクリュー押出機とは、例えば、二軸押出機や一軸と二軸の複合機などである。
【００３７】
次に、本発明に係るＲＣＦ収束体の製造方法について説明する。
【００３８】
上記ＲＣＦ収束体を製造するには、
（１）ＣＦＲＰを、４００℃以上で４８０℃を超えない温度域の温度まで加熱することとし、その際、
（２）３００℃に到達後から加熱終了までの区間は、雰囲気ガス中の酸素濃度を１５〜１９体積％とし、
（３）３００℃に到達後から３５０℃に至るまでの区間で少なくとも１時間保持し、
（４）４００℃以上の前記温度域では、少なくとも３０分間の保持を行えばよい。
【００３９】
以下、詳述する。
【００４０】
（１）加熱温度
本発明では、上記ＣＦＲＰを、４００℃以上で４８０℃を超えない温度域の温度まで加熱する。加熱時の加熱到達温度を４００〜４８０℃の温度域とすることにより、ポテンシャル水素量を上記範囲に制御できる。即ち、加熱到達温度が４００℃を下回ると加熱不足となり、アモルファスカーボン前駆体が過剰に残存し、ポテンシャル水素量が過剰となり、炭素繊維を単繊維の集合体にまで分離できない。従って加熱到達温度は、４００℃以上とし、好ましくは４１０℃以上、より好ましくは４２０℃以上とする。しかし、加熱到達温度が４８０℃を超えると過剰加熱となり、アモルファスカーボン前駆体の除去が進みすぎ、炭素繊維表面が不活性な平滑面となって収束力が無くなるだけでなく、アモルファスカーボン前駆体の除去の均一性を維持できなくなり、ＣＦＲＰ等を得るために必要なマトリックス樹脂との濡れ性を失った結果、安定したＲＣＦ収束体が得られない。従って加熱到達温度は４８０℃以下とし、好ましくは４７０℃以下、より好ましくは４６０℃以下とする。
【００４１】
なお、上記ＣＦＲＰの表面に、メッキ層や塗膜層が形成されているテニスラケット等の場合は、メッキ層や塗膜層を予め除去することが好ましい。
【００４２】
（２）雰囲気ガス中の酸素濃度
ＣＦＲＰを、４００〜４８０℃の温度域に加熱するにあたり、３００℃に到達後から加熱終了までの区間は、雰囲気ガス中の酸素濃度を１５〜１９体積％とする。上記区間の酸素濃度が１５体積％を下回ると、熱硬化性樹脂の分解速度が小さくなり、アモルファスカーボン前駆体が生成しにくくなるため、炭素繊維をトウ状に収束できない。更には分解生成ガスの生成が長時間かかり、分解後に生成する空隙がクローズドポア（閉空孔）となり熱分解速度が低下するとともに、不均一相を生成する。従って、上記区間の酸素濃度は１５体積％以上、好ましくは１６体積％以上、より好ましくは１７体積％以上とする。しかし、上記区間の酸素濃度が１９体積％を超えると、熱硬化性樹脂の分解速度が大きくなり、アモルファスカーボン前駆体を生成させないまま一部が燃焼状態となって酸化除去されるため、炭素繊維を均一なトウ状に収束できず、綿状と塊状の共存状態となる。従って、上記区間の酸素濃度は１９体積％以下、好ましくは１８体積％以下、より好ましくは１７体積％以下とする。
【００４３】
上記３００℃に到達後から加熱終了までの区間における雰囲気ガス中の酸素濃度は、一定となるように制御してもよいし変動させてもよい。上記酸素濃度を変動させる場合は、上記区間をいくつかの温度区間に分け、各温度区間において酸素濃度を制御してもよい。例えば、上記区間を３００℃に到達後から３５０℃に至るまでの温度区間と、３５０℃に到達後から加熱終了までの温度区間に分けて雰囲気ガス中の酸素濃度を制御してもよい。また、上記区間を、３００℃に到達後から３５０℃に至るまでの温度区間と、３５０℃に到達後から４００℃に至るまでの温度区間と、４００℃に到達後から加熱終了までの温度区間に分けて雰囲気ガス中の酸素濃度を制御してもよい。
【００４４】
なお、ＣＦＲＰを加熱し、３００℃に到達するまでの区間における雰囲気ガス中の酸素濃度は特に限定されないが、酸素濃度は１３〜１９体積％の範囲に制御することが好ましい。上記区間の酸素濃度が１３体積％を下回ると不完全燃焼ガスが排出されることがある。従って、上記区間の酸素濃度は１３体積％以上が好ましく、より好ましくは１４体積％以上、更に好ましくは１５体積％以上とする。しかし、上記区間の酸素濃度が１９体積％を超えると不均一燃焼したり、炭素繊維回収炉内で爆発が起こることがある。従って、上記区間の酸素濃度は１９体積％以下が好ましく、より好ましくは１８体積％以下、更に好ましくは１７体積％以下である。
【００４５】
また、加熱終了後は、冷却するが、冷却時における雰囲気ガス中の酸素濃度は特に限定されず、大気中でよい。
【００４６】
同一の炭素繊維回収炉で繰り返し処理する場合は、例えば、処理終了時に熱源を遮断し、雰囲気ガスの循環を継続させ、４００℃以下でＲＣＦ収束体を取り出した後、約３００℃まで冷却した炭素繊維回収炉に新しいＣＦＲＰを装入し、３００℃以下で温度が安定化したのを確認してから次のバッチ処理を開始すればよい。
【００４７】
（３）３００〜３５０℃の区間における保持時間
ＣＦＲＰを、４００〜４８０℃の温度域に加熱するにあたり、３００℃に到達後から３５０℃に至るまでの区間では、少なくとも１時間保持する。上記区間で少なくとも１時間保持することによって、熱硬化性樹脂のＣステージ化を進めつつ、熱硬化性樹脂の熱分解温度に到達させることができる。上記区間における保持時間は、好ましくは２時間以上、より好ましくは３時間以上である。上記区間における保持時間の上限は特に限定されないが、生産性を考慮すると、好ましくは５時間以下、より好ましくは４時間以下、更に好ましくは３時間以下である。
【００４８】
上記３００℃に到達後から３５０℃に至るまでの区間で所定時間保持する際には、３００℃から３５０℃に至るまで徐々に加熱してもよいし、加熱と保持を繰り返してもよいし、３５０℃に至る直前で加熱を停止し、保持してもよい。また、上記温度区間内であれば、冷却されてもよい。
【００４９】
上記３００℃に到達後から３５０℃に至るまでの区間は、平均昇温速度を３０℃／分以下（０℃／分を含まない）とすることが好ましい。上記区間における平均昇温速度は、より好ましくは２５℃／分以下、更に好ましくは２０℃／分以下である。上記区間における平均昇温速度の下限は特に限定されないが、０℃／分は含まない。上記平均昇温速度は、好ましくは０．１℃／分以上、より好ましくは０．５℃／分以上、更に好ましくは１℃／分以上である。
【００５０】
３５０℃に到達した時点で、ＣＦＲＰの分解状態を確認し、分解反応が終息しているかどうかを排出ガスの臭気、異色が無いことを確認すると共に、酸素センサー等により酸素濃度が安定していることを確認し、分解反応が終息してから引き続き３５０℃超に加熱することが好ましい。分解反応が終息しないまま３５０℃超に加熱すると、酸化が急激に起こるため、温度制御しにくく、白煙や異臭が発生することがある。また、急激な酸化反応により、トウ状を形成できないことがある。また、ＣＦＲＰの温度が急上昇し、爆発する虞がある。分解反応の終息は、白煙の発生の有無、および異臭の発生の有無を観察し、白煙が発生しておらず、異臭が発生していない場合を、分解反応が終息したと判断すればよい。
【００５１】
なお、ＣＦＲＰを加熱し、３００℃に到達するまでの平均昇温速度は特に限定されないが、生産性を考慮すると、例えば、１０℃／分以上が好ましく、より好ましくは３０℃／分以上、更に好ましくは５０℃／分以上である。上記平均昇温速度の上限は、例えば、１００℃／分以下が好ましく、より好ましくは７０℃／分以下、更に好ましくは５５℃／分以下である。
【００５２】
また、３５０℃に到達後から加熱終了までの温度区間における平均昇温速度も特に限定されないが、生産性を考慮すると、例えば、７０℃／分以上が好ましく、より好ましくは７５℃／分以上、更に好ましくは８０℃／分以上である。上記平均昇温速度の上限は、例えば、１００℃／分以下が好ましく、より好ましくは９０℃／分以下、更に好ましくは８５℃／分以下である。
【００５３】
上記ＣＦＲＰを加熱し、３００℃に到達するまでの平均昇温速度、３００℃に到達後から３５０℃に至るまでの温度区間における平均昇温速度、および３５０℃に到達後から加熱終了までの温度区間における平均昇温速度は、一定となるように制御してもよいし、変動させてもよい。
【００５４】
（４）４００〜４８０℃の温度域における保持時間
本発明では、４００℃以上、４８０℃以下の温度域で、少なくとも３０分間の保持を行う。３０分以上保持することによって、ＲＣＦ収束体の炭素繊維同士を結合するアモルファスカーボン前駆体量を調整でき、収束状態を望ましい硬さに精密に調整できる。アモルファスカーボン前駆体の定量は困難であり、ＲＣＦ収束体に含まれるアモルファスカーボン前駆体のポテンシャル水素量を所定の範囲に制御することにより、アモルファスカーボン前駆体量を調整できる。即ち、保持時間が３０分未満では、アモルファスカーボン前駆体量が多くなり、ポテンシャル水素量が多くなり過ぎるため、炭素繊維同士が強固に結合した塊状となる。その結果、安定計量が難しく、押出機への安定供給も難しくなるため、上記ＲＣＦ収束体を、リサイクルのための原料として用いることは困難となる。従って上記保持時間は、３０分間以上とし、好ましくは６０分間以上、より好ましくは９０分間以上である。上記保持時間の上限は特に限定されないが、生産性の観点から、例えば、１８０分間以下が好ましく、より好ましくは１５０分間以下、更に好ましくは１２０分間以下である。
【００５５】
上記保持時間とは、上記温度域における滞在時間を意味し、４００℃に到達した時点から４００℃未満となる時点までの時間を意味する。
【００５６】
上記温度域で保持した後は、３００℃以下まで冷却すればよい。
【００５７】
以上説明した通り、ＣＦＲＰを加熱するにあたり、第１の工程として、３００℃に到達後から３５０℃に至るまでの区間における雰囲気ガス中の酸素濃度と、保持時間とを適切に制御することによって、熱硬化性樹脂に由来するアモルファスカーボン前駆体により炭素繊維がトウ状に収束された状態を保持でき、第２の工程として、４００℃以上で４８０℃を超えない温度域に加熱し、この温度域における雰囲気ガス中の酸素濃度を制御したうえで、保持することによって、上記収束体のポテンシャル水素量を調整することにより収束に寄与するアモルファスカーボン前駆体量を調整できる。なお、従来では、アモルファスカーボン前駆体の存在を無視し、マトリックス樹脂と同一視するか、あるいは、炭素繊維に対する樹脂残渣として取り除き、単繊維に分離することに注力していた点で本発明と相違する。
【００５８】
上記加熱は、上記成形体由来の熱分解ガス（樹脂のモノマー、熱分解炭化水素等）に加え、これら熱分解ガスが酸素と反応し燃焼したＣＯ2等に、酸素含有ガスを混合しつつ行うことが好ましい。酸素含有ガスを混合することによって、雰囲気ガス中の酸素濃度を制御できる。酸素濃度の微増と雰囲気ガスの循環によって、化学平衡状態を大きく変化させず、樹脂の熱分解と熱分解ガスの酸化反応を進め、結果的にマトリックス樹脂をアモルファスカーボン前駆体に変換できる。また反応を緩やかに進めることにより、臭気を伴う分解ガスは、例えば、燃焼室へ導入し、完全燃焼させ、熱源として用いつつ、追加の排ガス処理を殆ど必要としない燃焼ガスとして、一部は炭素繊維回収炉に再循環し、残りは系外に、脱臭装置を通って放出すればよい。
【００５９】
供給する酸素含有ガスとしては、例えば、空気を用いればよいが、酸素ガス、酸素ガスを含む不活性ガスなどを用いてもよい。不活性ガスとしては、例えば、窒素ガスが挙げられる。
【００６０】
上記加熱は、上記成形体を、上記雰囲気ガスの流動下で行うことが好ましい。上記雰囲気ガスを流動させることによって、熱分解反応と分解生成ガスの燃焼をゆるやかに進めることができるため、炭素繊維に含浸している樹脂を、均一性を保ちながら除去できる。
【００６１】
上記雰囲気ガスの流動下で加熱するには、例えば、上記成形体を装入した加熱炉へガスを供給したり、加熱炉内の雰囲気ガスを攪拌させたり、加熱炉内の雰囲気ガスを一旦加熱炉外へ排出した後、再度加熱炉内へ戻して循環させればよい。
【００６２】
上記雰囲気ガスの平均流動速度は、例えば、１〜２０ｍ／分が好ましい。上記平均流動流速を１ｍ／分以上とすることにより、上記成形体を加熱ムラなく、均一に加熱できる。上記平均流動流速は、好ましくは２ｍ／分以上、より好ましくは３ｍ／分以上である。しかし、上記平均流動流速が大きくなり過ぎると、炭素繊維回収炉内の熱が系外へ持ち出されるため、均熱しにくくなるうえ、系内全体の流速が過剰となって、発熱部におけるバーナーの燃焼の安定性に支障をきたすことがある。従って、上記平均流動流速は１０ｍ／分以下が好ましい。上記平均流動流速は、より好ましくは９ｍ／分以下、更に好ましくは８ｍ／分以下である。
【００６３】
上記ＣＦＲＰは、使用済の回収品でもよいし、規格外品として回収されたものでもよいまた、製造時に発生したプリプレグ端材、トリミング除去品等すべてのＣＦＲＰ回収品がリサイクルできるが、発生源によって明確に分離し、トレ―ザビリティーを厳密に管理することが好ましい。また、製品にリサイクルグレードを明記する際には、市場からの回収品に限定し、工程内回収リサイクル品と明確に区分することが好ましい。
【００６４】
次に、上記ＲＣＦ収束体の製造方法を実施できる装置について図面を用いて説明するが、本発明はこの図面に限定されるものではない。
【００６５】
炭素繊維回収炉（以下、熱分解炉ということがある。）Ｃに、ＣＦＲＰｃ１を装入し、加熱する。熱分解炉Ｃ内には、整流板Ｙが設けられている。図１に示したＣＦＲＰｃ１は、圧縮天然ガスタンク（ＣＮＧ）タンクを長手方向に半分に切断したものを示している。
【００６６】
加熱して生成した上記成形体由来の熱分解ガスを含む雰囲気ガスは、経路Ｋ１を通して熱分解炉Ｃから排出される。
【００６７】
熱分解炉Ｃの出口近傍には、酸素含有ガス供給手段Ｆを設け、酸素含有ガスを系内に取り込むことが好ましい。酸素含有ガス供給手段Ｆとしては、例えば、空気取入口を設けることが好ましく、空気を系内に取り込むことができる。
【００６８】
経路Ｋ１は、熱分解炉Ｃと加熱炉Ａを接続しており、熱分解炉Ｃから排出された上記雰囲気ガスは、加熱炉Ａへ供給される。
【００６９】
熱分解炉Ｃと加熱炉Ａを接続する経路Ｋ１には、ファンＥを設けることが好ましく、ファンＥを動作させることにより、上記熱分解炉Ｃ内の上記雰囲気ガスを層流として流動させることができる。
【００７０】
経路Ｋ１から加熱炉Ａへ供給された雰囲気ガスは、加熱炉Ａに設けられた加熱部ａ１に吹き付け、燃焼させることが好ましい。雰囲気ガスを加熱部ａ１の燃焼炎に吹き付けることにより、雰囲気ガスはガス中に含まれる酸素に加え空気取入口Ｘから取り込まれた空気中の酸素を取り込み、燃焼し、加熱部ａ１の燃料とともに燃焼するため燃費が向上し、回収にかかる熱エネルギーコストが削減できる。
【００７１】
上記雰囲気ガスは、加熱部ａ１に設けられたガスバーナーの燃焼を乱さない程度の緩やかさで供給することが好ましい。風速は、反応炉の断面積に応じて調整すればよい。
【００７２】
加熱炉Ａで加熱された雰囲気ガスは、経路Ｋ２および経路Ｋ３を通して再加熱炉Ｂへ供給することが好ましい。再加熱炉Ｂには、炉内を加熱するための熱源ｂ１が設けられている。
【００７３】
加熱炉Ａと再加熱炉Ｂとを接続する経路Ｋ２の途中には、酸素含有ガス供給手段Ｊを設け、酸素含有ガスを系内に取り込むことが好ましい。酸素含有ガス供給手段Ｊとしては、例えば、空気取入口を設けることが好ましく、空気を系内に取り込むことができる。
【００７４】
再加熱炉Ｂで加熱された雰囲気ガスは、経路Ｋ４を通して熱分解炉Ｃへ返送し、循環させることが好ましい。再加熱炉Ｂと熱分解炉Ｃとを接続する経路Ｋ４には、酸素センサーＳを設けることが好ましい。
【００７５】
上記経路Ｋ２は、途中で分岐させることが好ましく、上記再加熱炉Ｂに接続された経路Ｋ３とは異なる経路Ｋ５を設け、該経路Ｋ５は、排ガス処理装置Ｄに接続することが好ましい。ＣＦＲＰｃ１から発生するガスと、更に加熱炉Ａにおける燃焼により発生したガスによってガスの体積が増加するため、系内のガスの一部を余剰ガスとして放出することが好ましい。余剰ガスは、加熱炉Ａで完全燃焼させているため、排ガス処理装置Ｄの負荷を大幅に低減でき、処理コストを抑えられる。例えば、余剰ガスは、加熱炉Ａで完全燃焼させているため、排ガス処理装置Ｄでは、排ガスの臭気を除去するのみで大気へ放出できる。
【００７６】
排ガス処理装置Ｄとしては、公知の装置を用いることができ、例えば、スクラバーなどを用いることができる。
【００７７】
排ガス処理装置Ｄで処理された排ガスは、経路Ｋ６を通して系外へ排出できる。
【００７８】
上記酸素含有ガス供給手段Ｆ、Ｊを設ける位置は特に限定されず、例えば、熱分解炉Ｃに設け、熱分解炉Ｃ内へ直接酸素含有ガスを供給してもよい。
【００７９】
上記熱分解炉Ｃ、加熱炉Ａ、再加熱炉Ｂの種類は特に限定されず、例えば、燃焼バーナーを備えた加熱炉や、電気炉などが挙げられる。また、図１では、再加熱炉Ｂを設けているが、加熱炉Ａの燃焼が充分安定し、所定の温度が得られれば、再加熱炉Ｂを設けず、加熱炉Ａで加熱された雰囲気ガスを熱分解炉Ｃへ供給してもよい。
【００８０】
上記燃焼バーナーに供給する燃焼ガスとしては、例えば、液化石油ガス（ＬＰＧ）、液化天然ガス（ＬＮＧ）、並びに、灯油、軽油、重油などの石油類などが挙げられる。
【００８１】
また、上記装置は、連続的に操業できるように構成してもよいし、バッチ式で操業できるように構成してもよい。
【００８２】
以下、実施例を挙げて本発明をより具体的に説明するが、本発明は下記実施例によって制限を受けるものではなく、前記および後記の趣旨に適合し得る範囲で変更を加えて実施することも勿論可能であり、それらはいずれも本発明の技術的範囲に包含される。
【実施例】
【００８３】
［実験１］
圧縮天然ガスタンク（ＣＮＧタンク）を長手方向に半分に切断し、内部のアルミニウム容器を予め分離除去し、ＣＦＲＰを取り出した。ＣＦＲＰを構成する熱硬化性樹脂の種類は、エポキシ樹脂であった。
【００８４】
得られたＣＦＲＰは、直径が約４０ｃｍ×長さが約１５２ｃｍ×厚みが約１ｃｍであり、図１に示した熱分解炉Ｃに装入した。ＣＦＲＰは、図１に示すように、ＣＦＲＰの長手方向と、雰囲気ガスの流動方向が同方向（並行）となるように配置した。
【００８５】
熱分解炉Ｃとして、温度計と酸素濃度計を備えた還流炉を用いた。還流炉の内容量は約５００Ｌである。
【００８６】
還流炉にＣＦＲＰを装入した後、蓋を閉め、ファンＥを動作させ、雰囲気ガスを循環させた。還流炉内における雰囲気ガスの平均流動速度は５ｍ／分とした。
【００８７】
また、酸素含有ガス供給手段ＦおよびＪから空気を取り込み、還流炉内の雰囲気ガス中の酸素濃度を制御した。
【００８８】
上記雰囲気ガスを、加熱炉Ａおよび再加熱炉Ｂで加熱し、所定の温度に調整した雰囲気ガスを経路Ｋ４から還流炉へ供給した。
【００８９】
還流炉内で、ＣＦＲＰを、４００℃以上で４８０℃を超えない温度域の温度まで加熱した。具体的には、加熱到達温度を３００℃に設定し、３００℃に到達後から加熱終了までの区間は、雰囲気ガス中の酸素濃度を１８体積％とし、３００℃に到達後から３５０℃に至るまでの区間での保持時間は１時間とした。３００℃に到達後から３５０℃に至るまでの区間での平均昇温速度は５０℃／分とした。
【００９０】
３５０℃に到達した時点で、ＣＦＲＰの分解状態を確認し、分解反応が終息した場合は、引き続き加熱し、昇温させた。分解反応の終息は、白煙の発生の有無、および異臭の発生の有無を観察し、白煙が発生しておらず、異臭が発生していない場合を、分解反応が終息したと判断した。
【００９１】
分解反応の終息を確認した後、加熱到達温度４２０℃まで加熱した。４００℃以上、４２０℃以下の温度域では３０分間保持した。
【００９２】
加熱終了後、冷却し、ＲＣＦ収束体を得た。得られたＲＣＦ収束体は熱硬化性樹脂に由来するアモルファスカーボン前駆体でトウ状に収束されていた。
【００９３】
得られたＲＣＦ収束体に含まれる炭素繊維の長さを定規で測定し、平均して平均繊維長を算出した。その結果、長さ約１５２０ｍｍのＣＮＧタンクから、連続繊維として平均繊維長は１５００ｍｍの繊維が切断されることなく取り出された。得られたＲＣＦ収束体を繊維カッターでサイドフィードに適した６〜１００ｍｍの任意の長さに切断した。その結果、せん断応力により収束状態が少し崩れ、アモルファスカーボン前駆体の破断片が発生するものの収束状態は維持されていた。切断ＲＣＦ収束体の外観を撮影した写真を図２に示す。
【００９４】
次に、得られた切断ＲＣＦ収束体に含まれるポテンシャル水素量を、不活性ガス加熱−ガスクロマトグラフ法で測定した。測定には、ＨＯＲＩＢＡ製の水素分析装置「ＥＭＧＡ−８２１」を用いた。具体的には、得られた切断ＲＣＦ収束体０．５ｇを、大気中で、２００℃で、３０分間加熱乾燥して水分を除去した後、黒鉛るつぼ中で、１８００℃で、１０秒間加熱し、ポテンシャル水素量を測定した。その結果、切断ＲＣＦ収束体に含まれるポテンシャル水素量は、質量基準で１０００ｐｐｍであった。
【００９５】
次に、得られた切断ＲＣＦ収束体を、走査型電子顕微鏡で観察した。その結果、ほぼ並行に並ぶ炭素繊維に、アモルファスカーボン前駆体が付着していることが分かった。また、アモルファスカーボン前駆体あるいはアモルファスカーボン前駆体同志のファンデルワールス力と推定される結合力によって、隣接する炭素繊維同士が結合されていることが分かった。一方、ＣＦＲＰの原材料として用いる新しい炭素繊維収束体を走査型電子顕微鏡で観察したところ、炭素繊維には、カップリング剤やサイジング剤などの収束剤樹脂の点状付着が見られ、表面は比較的滑らかで、表面が樹脂で覆われていた。
【００９６】
次に、得られた切断ＲＣＦ収束体を、押出成形機のサイドフィードに供給した。押出成形機としては、株式会社クボタ製のスクリュー式ウェイングフィーダ「ＮＸ−Ｔ」を用いた。その結果、上記切断ＲＣＦ収束体は、サイドフィードに容易に供給でき、サイドフィード用として好適であった。
【００９７】
［実験２］
上記実験１において、３００℃に到達後から３５０℃に至るまでの区間での保持時間を約３０分とする以外は、同じ条件でＲＣＦ収束体を製造した。その結果、経路Ｋ６（排気筒）から黒煙が発生したため、実験を中止した。
【００９８】
［実験３］
上記実験１において、還流炉内における雰囲気ガスの平均流動速度を０．３ｍ／分とする以外は、同じ条件でＲＣＦ収束体を製造した。その結果、供給される空気中に含まれる酸素によって４００℃雰囲気下でマトリックス樹脂が酸化し、マトリックス樹脂が除去されたため、ＲＣＦ収束体を製造できなかった。
【００９９】
［実験４］
上記実験１において、圧縮天然ガスタンク（ＣＮＧタンク）の代わりにテニスラケットを準備し、塗装の剥離とメッキの除去を行った後、熱分解炉Ｃへ装入し、同じ条件でＲＣＦ収束体を製造した。テニスラケットの大きさは、５０ｍｍ長さに輪切りにしたである。
【０１００】
得られたＲＣＦ収束体を、走査型電子顕微鏡で、倍率５０００倍で観察した。撮影した写真を図３に示す。図３に示すように、ほぼ並行に並ぶ炭素繊維に、アモルファスカーボン前駆体が付着していることが分かった。また、アモルファスカーボン前駆体あるいはアモルファスカーボン前駆体同志のファンデルワールス力と推定される結合力によって、隣接する炭素繊維同士が結合されていることが分かった。
【０１０１】
次に、得られたＲＣＦ収束体を、上記実験１と同様、押出成形機のサイドフィードに供給した。その結果、上記ＲＣＦ収束体は、サイドフィードに容易に供給でき、サイドフィード用として好適であった。
【符号の説明】
【０１０２】
Ａ  加熱炉
Ｂ  再加熱路
Ｃ  熱分解炉
Ｄ  排ガス処理装置
Ｅ  ファン
Ｆ  酸素含有ガス供給手段
Ｊ  酸素含有ガス供給手段
Ｋ１〜Ｋ６  経路
Ｓ  酸素センサー
Ｙ  整流板
【図１】
2018202810.tif 000003
【図２】
2018202810.tif 000004
【図３】
2018202810.tif 000005